(57)【要約】【課題】電子供与性呈色性化合物と電子受容性化合物との間の発色反応等を利用した感熱記録媒体に関するものであり、高光沢性を維持しつつ、ヘッドカス付着による画像の欠陥がなく、更には印画によるスティッキングが良好で、また耐水、耐溶剤性すぐれた、特に医療用途に好適な反射型の感熱記録媒体を提供すること。【解決手段】支持体上に結着剤としてのバインダー樹脂と、無色又は淡色のロイコ染料及び該ロイコ染料を加熱発色せしめる顕色剤を主成分とする感熱記録層と最上層を設けてなる感熱記録媒体において、最上層中に少なくとも水溶性アクリル系樹脂であるシェルと疎水性アクリル樹脂エマルションであるコア部からなるコア／シェル型エマルションを架橋剤にて架橋せしめてなる樹脂成分を含有し、更に体積平均粒径が０．００５〜０．５μｍである無機顔料及び体積平均粒径が０．０１〜０．９μｍである滑剤を含有することを特徴とする感熱記録媒体。【選択図】なし【特許請求の範囲】
【請求項１】
支持体上に結着剤としてのバインダー樹脂と、無色又は淡色のロイコ染料及び該ロイコ染料を加熱発色せしめる顕色剤を主成分とする感熱記録層と最上層を設けてなる感熱記録媒体において、最上層中に少なくとも水溶性アクリル系樹脂であるシェルと疎水性アクリル樹脂エマルションであるコア部からなるコア／シェル型エマルションを架橋剤にて架橋せしめてなる樹脂成分を含有し、更に体積平均粒径が０．００５〜０．５μｍである無機顔料及び体積平均粒径が０．０１〜０．９μｍである滑剤を含有することを特徴とする感熱記録媒体。
【請求項２】
前記コア／シェル型エマルションがアクリルアミド系樹脂を含有するシェルとアクリル系樹脂を含有するコア部からなるコア／シェル型エマルションであり、前記架橋剤が少なくともアジリジン化合物を含有するものであることを特徴とする請求項１に記載の感熱記録媒体。
【請求項３】
前記最上層の滑剤の少なくとも１種がステアリン酸亜鉛の微粒子であることを特徴とする請求項１又は２に記載の感熱記録媒体。
【請求項４】
前記最上層に含まれる無機顔料及び滑剤が少なくとも水溶性樹脂及びまたはノニオン系面活性剤を用いて微粒子化した分散体であることを特徴とする請求項１乃至３の何れかに記載の感熱記録媒体。
【請求項５】
前記ノニオン系面活性剤がエーテル型であることを特徴とする請求項４に記載の感熱記録媒体。
【請求項６】
前記最上層に少なくとも融点５０〜１８０℃で融点が異なる２種以上の粒子状滑剤を含有し、これらを混合したときの体積平均粒子径が０．０１〜０．９μｍであることを特徴とする請求項１乃至５の何れかに記載の感熱記録媒体。
【請求項７】
前記最上層のコア／シェル型エマルションの軟化点が１８０℃〜２４０℃であることを特徴とする請求項１乃至６の何れかに記載の感熱記録媒体。
【請求項８】
前記最上層に少なくともスチレン−ブタジエンラテックスを最上層全体の５〜５０ｗｔ％含有することを特徴とする請求項１乃至７の何れかに記載の感熱記録媒体。
【請求項９】
前記最上層と隣接する下層がJIS−Ｐ−8142に基く表面光沢度が３０｛GS（75゜）｝％以上であることを特徴とする請求項１乃至８の何れかに記載の感熱記録媒体。
【請求項１０】
前記最上層と感熱記録層の間に少なくとも水溶性樹脂及びまたは水分散性樹脂を含む中間層を設けてなることを特徴とする請求項９に記載の感熱記録媒体。
【請求項１１】
前記中間層の水溶性樹脂及びまたは水分散性樹脂がアクリルアミド系樹脂であるシェルとアクリル系樹脂でからなるコアシェル型エマルションを架橋剤にて架橋せしめてなる樹脂成分を含有し、該架橋剤がアジリジン化合物であることを特徴とする請求項１０に記載の感熱記録媒体。
【請求項１２】
前記感熱記録層に含まれるロイコ染料粒子、顕色剤粒子の体積平均粒子径が０．３〜１．０μｍであることを特徴とする請求項１乃至１１の何れかに記載の感熱記録媒体。
【請求項１３】
前記支持体の感熱記録層側のJIS−Ｐ−8142に基く表面光沢度が５０｛GS（75゜）｝％以上であることを特徴とする請求項１乃至１２の何れかに記載の感熱記録媒体。
【請求項１４】
前記感熱記録媒体の感熱記録層の反対側の支持体上にバック層を設けたことを特徴とする請求項１乃至１３の何れかに記載の感熱記録媒体。
【請求項１５】
請求項１乃至１４の何れかに記載の感熱記録媒体を、サーマルヘッドを搭載したプリンタで加熱発色させることを特徴とする記録方法。
【請求項１６】
請求項１乃至１４の何れかに記載の感熱記録媒体を、パルス制御方式を用いて階調画像を発色させることを特徴とする記録方法。
【請求項１７】
請求項１乃至１４の何れかに記載の感熱記録媒体を、電圧制御方式を用いて階調画像を発色させることを特徴とする記録方法。
【発明の詳細な説明】
【技術分野】
【０００１】
本発明は、電子供与性呈色性化合物と電子受容性化合物との間の発色反応等を利用した感熱記録媒体に関するものであり、特にＸ線、ＭＲＩやＣＴ等の画像の診断や及び参照することを目的とした、銀塩フィルムと同レベルの高い画質、光沢性、高濃度、高階調性を持ちつつ、優れたヘッドマッチング性および画像保存性が得られ、特に医療用画像形成シートとして好適な、感熱記録媒体である。
【背景技術】
【０００２】
従来から、紙などの支持体上に電子供与呈色性化合物（以下発色剤ともいう）と電子受容性化合物（以下顕色剤ともいう）とを含有する感熱記録層を形成してなり、両者の間の発色反応を利用した感熱記録媒体が広く知られている。この記録方式では、記録機械がコンパクトでしかも安価であり、かつ保守が容易であることなどの利点を有し、ファクシミリ、自動券売機、科学計測のプリンタ、ＰＯＳ用バーコード印刷用のプリンタ、或いはＣＲＴ医療計測器用のプリンタ等の広い用途に活用されている。
しかしこの記録方式での大きな課題としてはサーマルヘッドから直接熱が伝え、加熱により記録するため、サーマルヘッドとの直接接触する記録媒体の表面層（一般的にはオーバー層或いは保護層と呼ばれている）に関する発明が多数されており、保護層の樹脂や滑剤、フィラー等の工夫による発明として様々なものが出されている。
【０００３】
また、医療現場における取り扱いにおいては水、アルコール等やその他溶剤との接触の可能性が高く、記録媒体の表面の水やアルコールに対する高いバリヤー性が求められている。これらに対しては電子線や紫外線硬化系の樹脂や、水溶性樹脂、非水溶性エマルションをもつコア／シェル型のエマルションと架橋剤の組み合わせすることで、バリヤー性と高い光沢性を達成することが提案されている。
【０００４】
しかし近年の記録においては高速化、高精細化が求められており、それに伴いサーマルヘッドの１素子に対して印加電力を高める傾向にある。
また医療用の感熱記録媒体においては、診断用や参照用であるため、記録の対象は人体の内蔵とか骨のような構造情報又は形状情報が主体であり、認識される画像は、かつ元の形状情報が精確に映りだされることが重要であり、画像の純黒化、高階調性、また高光沢性に優れ、濃淡とかコントラスト等の点で優れたものが期待されるものである。
従って、感熱記録媒体中でも特に医療用途においては、従来のロイコ型感熱記録媒体に比し医療用の記録媒体においては、更に高階調性が求められるため、より高出力な記録が求められる。その際に記録媒体の最表面とサーマルヘッドの加熱時の離型機能、滑性機能は非常に重要な要求機能となってくる。
【０００５】
これらの要求品質を考慮すると、これらの感熱記録媒体の最表面層には滑剤に高い離型機能が求められているが、一般的に感熱記録媒体の光沢性を持たせるためには、最表面を高い光沢性にする必要がある。そのため、最表面層においては製膜性のよい樹脂を採用し、光沢性を低下させるフィラー、滑剤を出来る限り少なくすることが行われている。さらに光沢性と、離型性、滑性を両立させるために最表面層は樹脂比率を多くし、中間層、感熱記録層等に滑剤やフィラーを多く添加する等の発明もされている。これらは前述した通り、近年の医療用の記録におけるサーマルヘッドの高出力化に対してスティッキングのような１画像当りの高出力に対し効果を示すものあったが、実使用を考慮した連続記録による発熱体へのヘッドカスの固着防止や高光沢性、及び耐水、耐溶剤性等の厳しい様々な要求に対しては、これまで提案された発明では全てを満足するものではなく新たな改善が必要となってきている。
【０００６】
【特許文献１】特許第３３５８００７号公報
【特許文献２】特公平０７−０２３０２５号公報
【特許文献３】特開平０７−１３７４４２号公報
【特許文献４】特開平０２−１６９２９２号公報
【特許文献５】特開２００３−３２０７５５号公報
【特許文献６】特許第３６７２２８９号公報
【特許文献７】特許第３５６３８６７号公報
【特許文献８】特開平０４−２１９２８２号公報
【特許文献９】特公平０３−０７２４７６号公報
【特許文献１０】特開２００４−２２３９９４号公報
【特許文献１１】特開２００１−２７０２４７号公報
【特許文献１２】特開２００１−２７７７３２号公報
【発明の開示】
【発明が解決しようとする課題】
【０００７】
本発明は、電子供与性呈色性化合物と電子受容性化合物との間の発色反応等を利用した感熱記録媒体に関するものであり、高光沢性を維持しつつ、ヘッドカス付着による画像の欠陥がなく、更には印画によるスティッキングが良好で、また耐水、耐溶剤性すぐれた、特に医療用途に好適な反射型の感熱記録媒体を提供することを目的とするものである。
【課題を解決するための手段】
【０００８】
本発明者らは、鋭意検討した結果、トレードオフの関係になり勝ちな高光沢性と良好ヘッドマッチング性の双方を同時に満足させるには、感熱記録層と最上層を設けてなる感熱記録媒体において、最上層中に少なくとも水溶性アクリル系樹脂であるシェルと疎水性アクリル樹脂エマルションであるコア部からなるコア／シェル型エマルションを架橋剤にて架橋せしめてなる樹脂成分を含有し、更に体積平均粒径が０．００５〜０．５μｍである無機顔料及び体積平均粒径が０．０１〜０．９μｍである滑剤を含有することが非常に有効であることを知見し、さらに検討を重ねて本発明に至った。
【０００９】
即ち、本発明の（１）「支持体上に結着剤としてのバインダー樹脂と、無色又は淡色のロイコ染料及び該ロイコ染料を加熱発色せしめる顕色剤を主成分とする感熱記録層と最上層を設けてなる感熱記録媒体において、最上層中に少なくとも水溶性アクリル系樹脂であるシェルと疎水性アクリル樹脂エマルションであるコア部からなるコア／シェル型エマルションを架橋剤にて架橋せしめてなる樹脂成分を含有し、更に体積平均粒径が０．００５〜０．５μｍである無機顔料及び体積平均粒径が０．０１〜０．９μｍである滑剤を含有することを特徴とする感熱記録媒体」、
（２）「前記コア／シェル型エマルションがアクリルアミド系樹脂を含有するシェルとアクリル系樹脂を含有するコア部からなるコア／シェル型エマルションであり、前記架橋剤が少なくともアジリジン化合物を含有するものであることを特徴とする前記第（１）項に記載の感熱記録媒体」、
（３）「前記最上層の滑剤の少なくとも１種がステアリン酸亜鉛の微粒子であることを特徴とする前記第（１）項又は第（２）項に記載の感熱記録媒体」、
（４）「前記最上層に含まれる無機顔料及び滑剤が少なくとも水溶性樹脂及びまたはノニオン系面活性剤を用いて微粒子化した分散体であることを特徴とする前記第（１）項乃至第（３）項の何れかに記載の感熱記録媒体」、
（５）「前記ノニオン系面活性剤がエーテル型であることを特徴とする前記第（４）項に記載の感熱記録媒体」、
（６）「前記最上層に少なくとも融点５０〜１８０℃で融点が異なる２種以上の粒子状滑剤を含有し、これらを混合したときの体積平均粒子径が０．０１〜０．９μｍであることを特徴とする前記第（１）項乃至第（５）項の何れかに記載の感熱記録媒体」、
（７）「前記最上層のコア／シェル型エマルションの軟化点が１８０℃〜２４０℃であることを特徴とする前記第（１）項乃至第（６）項の何れかに記載の感熱記録媒体」、
（８）「前記最上層に少なくともスチレン−ブタジエンラテックスを最上層全体の５〜５０ｗｔ％含有することを特徴とする前記第（１）項乃至第（７）項の何れかに記載の感熱記録媒体」、
（９）「前記最上層と隣接する下層がJIS−Ｐ−8142に基く表面光沢度が３０｛GS（75゜）｝％以上であることを特徴とする前記第（１）項乃至第（８）項の何れかに記載の感熱記録媒体」、
（１０）「前記最上層と感熱記録層の間に少なくとも水溶性樹脂及びまたは水分散性樹脂を含む中間層を設けてなることを特徴とする前記第（９）項に記載の感熱記録媒体」、
（１１）「前記中間層の水溶性樹脂及びまたは水分散性樹脂がアクリルアミド系樹脂であるシェルとアクリル系樹脂でからなるコアシェル型エマルションを架橋剤にて架橋せしめてなる樹脂成分を含有し、該架橋剤がアジリジン化合物であることを特徴とする前記第（１０）項に記載の感熱記録媒体」、
（１２）「前記感熱記録層に含まれるロイコ染料粒子、顕色剤粒子の体積平均粒子径が０．３〜１．０μｍであることを特徴とする前記第（１）項乃至第（１１）項の何れかに記載の感熱記録媒体」、
（１３）「前記支持体の感熱記録層側のJIS−Ｐ−8142に基く表面光沢度が５０｛GS（75゜）｝％以上であることを特徴とする前記第（１）項乃至第（１２）項の何れかに記載の感熱記録媒体」、
（１４）「前記感熱記録媒体の感熱記録層の反対側の支持体上にバック層を設けたことを特徴とする前記第（１）項乃至第（１３）項の何れかに記載の感熱記録媒体」により達成される。
また、本発明の（１５）「前記第（１）項乃至第（１４）項の何れかに記載の感熱記録媒体を、サーマルヘッドを搭載したプリンタで加熱発色させることを特徴とする記録方法」、
（１６）「前記第（１）項乃至第（１４）項の何れかに記載の感熱記録媒体を、パルス制御方式を用いて階調画像を発色させることを特徴とする記録方法」、
（１７）「前記第（１）項乃至第（１４）項の何れかに記載の感熱記録媒体を、電圧制御方式を用いて階調画像を発色させることを特徴とする記録方法」により達成される。
【発明の効果】
【００１０】
以下の詳細かつ具体的発明から明らかなように、本発明により、高光沢性を維持しつつ、ヘッドカス付着による画像の欠陥がなく、更には印画によるスティッキングが良好で、また耐水、耐溶剤性すぐれた、特に医療用途に好適な反射型の感熱記録媒体を提供することができるという極めて優れた効果を奏するものである。
【発明を実施するための最良の形態】
【００１１】
近年の記録においては高速化、高精細化が求められており、それに伴いサーマルヘッドの１素子に対して印加電力を高める傾向にある。また特に医療用の記録媒体においては、更に高階調性が求められるため、より高出力な記録が求められる、その際に記録媒体の最表面とサーマルヘッドの加熱時の離型機能、滑性機能は非常に重要な要求機能となってくる。
これらの要求品質を考慮すると、これらの感熱記録媒体の最表面層には滑剤に高い離型機能が求められてくる。
但し、一般的に感熱記録媒体の光沢性を持たせるためには、最表面を高い光沢性にする必要がある。そのため、最表面層においては製膜性のより樹脂を採用し、光沢性を低下させるフィラー、滑剤を出来る限り少なくすることが行われている。さらに光沢性と離型性、滑性を両立させるために最表面層は樹脂比率を多くし、中間層、感熱記録層等に滑剤やフィラーを多く添加する等の発明もされている。前述した通り、近年の医療用の記録におけるサーマルヘッドの高出力化に対してスティッキングのような１画像当りの出力に対しは効果を示すものあったが、実使用を考慮した連続記録による発熱体へのヘッドカスの固着を防止するには十分なものではなかった。
【００１２】
本発明ではスティッキング及びヘッドカス付着性及び高光沢性を満足させるために、最表面層へ体積平均粒径が０．００５〜０．５μｍである無機顔料及び体積平均粒径が０．０１〜０．９μｍの滑剤を添加することで達成している。このような本発明における滑剤は、例えば、微細化において、液安定性確保のため、濡れ性付与のための適正な界面活性剤、及び、２次凝集を防止するための適正な樹脂を適当量入れることにより達成することができる。特に微細化においては、界面活性剤、水溶性樹脂はより多く添加することが好ましい。
【００１３】
すなわちこれらの無機顔料、滑剤粒子を特定の平均粒径まで微細化することで添加量を減らすことなく高光沢性が維持できるものである。
無機顔料に関しては平均粒子径０．００５μｍ未満では十分な滑性或いは離型性また、吸油性等の必要な機能が十分でない。また０．５μｍを超えると添加量を多くした場合光沢性が低下する問題がある。これらの無機顔料に関しては最上層に使用する樹脂１部に対し０．１〜５重量部、より好ましくは０.３〜２重量部程度添加することがよい。これらの無機顔料は体積平均粒径が０．００５〜０．５μｍに微細化したため、添加量を多くしても加熱前の光沢性を保つことができる。
但し、これらの無機顔料を多く添加した記録媒体をサーマルヘッドで加熱記録した場合、発色画像がやや白っぽくなり、医療画像に求められる純黒な画質が損なわれる問題が発生することがある。
【００１４】
これらの問題に対しては、加熱により溶融する滑剤を添加することで解決することができる。また同時に画像面に光沢性を与えるという機能も発揮する。
滑剤に関しては上記の効果と共に公知のように離型効果によりカス付着防止、溶融時の滑性付与によるスティッキング防止機能があり、本発明における最表面層には微細な無機顔料の添加と共に必須な材料である。
【００１５】
本発明で使用される滑剤としては、公知の滑剤が用いることができる。
具体的には高級脂肪酸及びその金属塩、高級脂肪酸アミド、高級脂肪酸エステル、モンタン酸ワックス、ポリエチレンワックス、パラフィンワックス、カルナバワックス、ライスワックス等の動物性、植物性、鉱物性又は石油系の各種ワックス類などが挙げられる。これらは１種あるいは、２種以上を併用してもよい。
これらの中では高級脂肪酸の金属塩が滑性機能離型効果が高く、スティッキング防止品質或いはカス付着防止効果が高い。更にはこれらの中でステアリン酸亜鉛が非常に効果が高く、良好な品質が得られることが確認されている。
また特に階調性が求められる医療用画像の記録においては、記録する画像によりサーマルヘッドからの様々な熱エネルギーに対応する必要があり、融点が異なる２種以上の滑剤微粒子を組み合わせて用いることでこれらに効果を発揮する。すなわち低印画率から高印画率の全ての画像に対し、滑剤を溶融することで、印画率に関わらずヘッドカス付着防止、スティッキング防止、及び高い画像の光沢性、画像の純黒化を達成することができる。
【００１６】
これらの滑剤の融点は５０℃〜１８０℃が好ましく、融点が５０℃未満では記録媒体を高温環境下に保管した場合のブロッキング、或いはサーマルヘッドの加熱記録後に感熱記録媒体の表面に低融点の滑剤がブリードしやすく、表面に白い粉のような析出物が発生しやすくなってしまう問題が発生する。
また融点が１８０℃を越えたものは、サーマルヘッドの加熱記録により、溶融し難いため、ヘッドカスの離型性の効果も少ないという問題がある。
【００１７】
また本発明の目的である光沢性を達成するために、使用する滑剤の体積平均粒子径が０.０１μｍ〜０．９μｍのものを使用する必要がある。０．０１μｍ未満では十分な滑性或いは離型性の必要な機能が十分でなく、また１．０μｍを超えると添加量を多くした場合、光沢性が低下する問題がある。
滑剤の平均粒子径に関しては添加する滑剤粒子が２種以上の場合には、これらを混合した液での平均粒子径をあらわす。このため、数種の滑剤粒子の分散体が混合による凝集を起してしまうようなものはふさわしくない。
また、１種の滑剤のみでは発明の範囲より少々大きくても、数種の滑剤粒子の総量中の比率を下げることでもこれらの平均粒子径の範囲とすることも可能である。
【００１８】
これらの滑剤に関しては最上層に使用する樹脂１部に対し０．０５〜１．０重量部、より好ましくは０．１〜０．５重量部程度添加することがよい。これらの滑剤は体積平均粒径が０．０１〜０．９μｍに微細化したため、添加量を多くしても加熱前の光沢性を保つことができる。
【００１９】
これらの滑剤を体積平均粒径が０．０１〜０．９μｍに微細化する方法としては乳化方式や各種ビーズによる粉砕方式等、公知の様々な方法を使用することができる。
これらの滑剤を水系媒体で微細化する際には、滑剤単体のみで微細化することは困難であり、公知の水溶性樹脂或いは界面活性剤と合わせて微細化することが好ましい。特に高級脂肪酸の金属塩や、高級脂肪酸アミド等は水との親和性が乏しく、更に柔らかいものが多く、微細化した際の液の安定化の問題が起こりやすい。
これらの問題に対し分散剤や乳化剤として界面活性剤を添加することが考えられる。
これらの界面活性剤の中で分散性、液の安定化のためにアニオン系の界面活性剤の使用が考えられ、特に効果が高く一般的に用いられるものとして、スルホン酸系やカルボン酸系の界面活性剤が分散性、駅安定性の点で優れており、他分野でも、分散体の微細化に対し、使用されることが比較的多い。
しかし、本発明の最上層の架橋剤として用いられるアジリジン系化合物に対しは、これらの界面活性剤が反応性を示すため、架橋剤を添加した後、経時の反応による液中で架橋反応が進むことで液が増粘したり、滑剤微粒子分散体が凝集することにより光沢性が低下する等の問題が発生する。
また、カチオン系界面活性剤に関してはサーマルヘッドへの腐食性や感熱記録体のかぶりの問題が起こることが従来から知られている。
そのため、本発明に使用する滑剤の分散体においては水溶性樹脂または或いはノニオン系の界面活性剤を使用することが好ましい。
【００２０】
これらのノニオン系の界面活性剤においては一般的に知られている各種の界面活性剤を使用することができる。これらの界面活性剤は一般的にはＨＬＢ値等から水と分散物との相溶性を考慮して選択することができる。
更に特に微細化が困難であった高級脂肪酸の金属塩やアミド化合物に対してはエーテル型の界面活性剤が良好な効果を発揮し、更にはフェニルエーテル型の界面活性剤が所望の粒子径に微細化するのに適していた。
これらの界面活性剤に関しては濡れ性や分散性、抑泡性、消泡性を考慮し、１種或いは2種以上の界面活性剤を併用して用いてもよい。また、微細化した際の微粒子の分散安定性を考慮し水溶性樹脂或を合わせて使用してもよく、これらの水溶性樹脂としては公知の様々な樹脂が使用できる。
【００２１】
更に、最上層にはこれらの滑剤微粒子とは別にシリコーンオイル、シリコーン樹脂、フッ素樹脂、シランカップリング剤等の液状滑剤や滑性樹脂等の公知滑剤を併用して用いることもできる。
【００２２】
また、本発明の最上層に用いる顔料として、一般的な様々な無機顔料を使用することができる。具体的には酸化亜鉛、炭酸カルシウム、硫酸バリウム、酸化チタン、リトポン、タルク、ロウ石、カオリン、水酸化アルミニウム、焼成カオリンなどの無機顔料などが挙げられ、またこれらに尿素ホルマリン樹脂、ポリエチレン粉末等などの有機顔料を併用することができる。
本発明で用いる顔料は、平均粒径を０．００５〜０．５μｍにすることが必要であり、また表面光沢性を必要とすることから、吸油量が１００ｃｃ／１００ｇ以下かつ比表面積が１００ｍ２／ｇ以上のものが好ましく、水酸化アルミニウムやカオリン、炭酸カルシウム等が微細化しやすく、また表面の光沢性に優れている。
【００２３】
更には本発明において無機顔料の他に有機系の顔料を使用することも可能であり、ポリスチレン樹脂、ポリエチレン樹脂、ポリプロピレン樹脂、尿素−ホルマリン樹脂、シリコーン樹脂、ポリメタクリル酸メチルアクリレート樹脂、メラミン−ホルムアルデヒド樹脂、ポリエステル、ポリカーボネートなどの縮合ポリマー等の一般的に知られている様々な有機系の顔料を使用することができ、これらは、本発明の目的である光沢性を損なわないため、最上層のための樹脂（上記コア／シェル型エマルション＋必要に応じて使用する他の結合剤樹脂の固化後容量）に対して容量比で１．５倍未満の粒子を添加することもできる。
【００２４】
本発明の保護層で用いられる樹脂としては、高光沢性を維持しつつ、サーマルヘッドからの熱によるスティッキングを防止する。或いは高エネルギーでの連続印画によるサーマルヘッドへのカス付着を防止する。また印画画像の取り扱い時の耐水性や耐アルコール性の点から製膜性がよく、また高耐熱性、高熱に対する離型性、滑性が必要であり、また水、アルコールに対しての非溶解性や、バリヤー機能等の機能を持たせる必要がある。これらのことが考慮すると最上層中に少なくともアクリルアミド系樹脂であるシェルとアクリル系樹脂であるコア部からなるコアシェル型エマルション及びアジリジン化合物を用いることが非常に有効であった。
つまり、材質、特性の違うコア／シェル構造の材料を用いることで、高製膜性、高耐熱性と柔軟性、耐水性と耐溶剤性という、一般的に背反した要求を同時に達成することができた。
これらのコアシェル型エマルションの軟化点は１６０℃〜２６０℃程度がよい。
軟化点が２６０℃を越えると、膜自体が硬くなりやすく取り扱い時の折り曲げや、プリンタの搬送パスでのでの曲げに対し、膜がひび割れやすい、またはカールしやすいという問題がある。この問題は特に低湿環境下で発生しやすい。
また軟化点が１６０℃未満であると、サーマルヘッドでの加熱記録時に表面が爛れる或いはヘッドカスとなりやすく、画像に尾引き現象が発生しやすい。
【００２５】
本発明に用いられる架橋剤としては、アジリジン化合物が最もよく、非常に架橋反応が早いいため、製膜乾燥直後から、機能を発揮しやすい。そのため架橋反応のためのキュア工程が必要なくなる等の工程の短縮化、簡易化が可能となる。
アジリジン化合物の官能基数は２以上がよく、好ましくは３以上がよい。官能基数を多くすることで架橋密度を上げることができ、良好なバリヤー性能を持つことで耐水、耐溶剤性能を向上することができる。
架橋剤量は樹脂１重量部に対して０．０１重量部〜１重量部がよく、より好ましくは０．０５部〜０．５重量部である。架橋剤が０．０１重量部未満では架橋反応が十分でないため、加熱記録時のサーマルヘッドの熱により、樹脂膜が焼けただれたり、サーマルヘッドの発熱体上に固着してしまったりする問題が発生する。
また架橋剤が１重量部を越えると過剰な架橋剤量となるため、未架橋物や水分による自己架橋物が多くなり、加熱記録時にヘッドカスとなりやすく、画像に尾引き現象が発生しやすい。
【００２６】
最上層の塗工方法は、特に制限はなく、従来公知の方法で塗工することができる。好ましい最上層厚は０．１〜２０μｍ、より好ましくは０．５〜１０μｍである。最上層厚が薄すぎると、記録材料の保存性やヘッドマッチング等の最上層としての機能が不充分であり、厚すぎると記録材料の熱感度が低下するのに加え、コスト的にも不利である。
【００２７】
また本発明においては、高光沢性の観点から最上層で光沢性を達成すると共に隣接する下層にも光沢性が高いことが好ましく、隣接する下層がJIS−Ｐ−8142に基く表面光沢度が３０｛GS（75゜）｝％以上であることで更に優れた光沢性を達成することができる。
具体的な手段としては隣接する下層として感熱記録層である場合は、感熱記録層に含有する無色又は淡色のロイコ染料及び該ロイコ染料を加熱発色せしめる顕色剤や、更には顔料や添加剤等の粒子の体積平均粒子径を０．３〜１．０μｍとすることでこれらの光沢性を達成できる。または感熱記録層に含まれる樹脂バインダーの比率を感熱記録層の３０〜８０重量部とし、平滑性を持たせることでも達成できる。
【００２８】
また、感熱記録層と最上層の間に樹脂を主体とする中間層を設ける手段も有効であり、樹脂の比率の高い層とすることで非常に高い光沢性を達成することが可能となる。
これらの中間層を設ける場合、高光沢性を達成するために水溶性樹脂及びまたは水分散性樹脂が主体であることが好ましい。更に水、溶剤に対するバリヤー機能を持たせるために架橋剤との併用が望ましい。
更に効果を持たせるためには最上層で使用されるアクリルアミド系樹脂であるシェルとアクリル系樹脂であるコア部からなるコアシェル型エマルションと架橋剤としアジリジン化合物を含有することが望ましい。
【００２９】
中間層の塗工方法は、特に制限はなく、従来公知の方法で塗工することができる。好ましい厚みは０．１〜２０μｍ、より好ましくは０．５〜１０μｍである。中間層が薄すぎると、光沢性へ、耐水、耐溶剤性の機能が不充分であり、厚すぎると記録材料の熱感度が低下するのに加え、コスト的にも不利である。
【００３０】
（顕色剤）
本発明で用いられる顕色剤としては、前記ロイコ染料に対して加熱時に反応してこれを発色させる種々の電子受容性物資が適用され、その具体例を示すと、以下に示すようなフェノール性物質、有機または無機酸性物質あるいはそれらエステルや塩などが挙げられる。
【００３１】
没食子酸、サリチル酸、３−イソプロピルサリチル酸、３−シクロへキシルサリチル酸、３，５−ジ−ｔｅｒｔ−ブチルサリチル酸、３，５−ジ−α−メチルベンジルサリチル酸、４，４'−イソプロピリデンジフェノール、１，１’−イノプロピリデンビス（２−クロロフェノール）、４，４’−イソプロピリデンビス（２，６−ジブロモフェノール）、４，４’−イソプロピリデンビス（２，６−ジクロロフェノール）、４，４’−イソプロピリデンビス（２−メチルフェノール）、４，４’−イソプロピリデンビス（２，６−ジメチルフェノール）、４，４−イソプロピリデンビス（２−ｔｅｒｔ−ブチルフェノール）、４，４’−ｓｅｃ−ブチリデンジフェノール、４，４’−シクロへキシリデンビスフェノール、４，４’−シクロへキシリデンビス（２−メチルフェノール）、４−ｔｅｒｔ−ブチルフェノール、４−フェニルフェノール、４−ヒドロキシジフェノキシド、α−ナフトール、β−ナフトール、３，５−キシレノール、チモール、メチル−４−ヒドロキシベンゾエート、４−ヒドロキシアセトフェノン、ノボラック型フェノール樹脂、２，２’−チオビス（４，６−ジクロロフェノール）、カテコール、レゾルシン、ヒドロキノン、ピロガロール、フロログリシン、フロログリシンカルボン酸、４−ｔｅｒｔ−オクチルカテコール、２，２’−メチルンビス（４−クロロフェノール）、２，２’−メチルンビス（４−メチル−６−ｔｅｒｔ−ブチルフェノール）、２，２，−ジヒドロキシジフェニル、ｐ−ヒドロキシ安息香酸エチル、ｐ−ヒドロキシ安息香酸プロピル、ｐ−ヒドロキシ安息香酸ブチル、ｐ−ヒドロキシ安息香酸ベンジル、ｐ−ヒドロキシ安息香酸−ｐ−クロロベンジル、ｐ−ヒドロキシ安息香酸−ｏ−クロロベンジル、ｐ−ヒドロキシ安息香酸−ｐ−メチルベンジル、ｐ−ヒドロキシ安息香酸−ｎ−オクチル、安息香酸、サリチル酸亜鉛、１−ヒドロキシ−２−ナフトエ酸、２−ヒドロキシ−６−ナフトエ酸、２−ヒドロキシ−６−ナフトエ酸亜鉛、４−ヒドロキシジフェニルスルホン、４−ヒドロキシ−４’−クロロジフェニルスルホン、ビス（４−ヒドロキシフェニル）スルフィド、２−ヒドロキシ−ｐ−トルイル酸、３，５−ジ−ｔｅｒｔ−ブチルサリチル酸亜鉛、３，５−ジ−ｔｅｒｔ−ブチルサリチル酸スズ、酒石酸、シュウ酸、マレイン酸、クエン酸、コハク酸、ステアリン酸、４−ヒドロキシフタル酸、ホウ酸、チオ尿素誘導体、４−ヒドロキシチオフェノール誘導体、ビス（４−ヒドロキシフェニル）酢酸、ビス（４−ヒドロキシフェニル）酢酸エチル、ビス（４−ヒドロキシフェニル）酢酸ｎ−プロピル、ビス（４−ヒドロキシフェニル）酢酸ｍ−ブチル、ビス（４−ヒドロキシフェニル）酢酸フェニル、ビス（４−ヒドロキシフェニル）酢酸ベンジル、ビス（４−ヒドロキシフェニル）酢酸フェネチル、ビス（３−メチル−４−ヒドロキシフェニル）酢酸、ビス（３−メチル−４−ヒドロキシフェニル）酢酸メチル、ビス（３−メチル−４−ヒドロキシフェニル）酢酸ｎ−プロピル、１，７−ビス（４−ヒドロキシフェニルチオ）３，５−ジオキサへプタン、１，５−ビス（４−ヒドロキシフェニルチオ）３−オキサヘプタン、４−ヒドロキシフタル酸ジメチル、４−ヒド��キシ−４’−メトキシジフェニルスルホン、４−ヒドロキシ−４’−エトキシジフェニルスルホン、４−ヒドロキシ−４’−イソプロポキシジフェニルスルホン、４−ヒドロキシ−４’−プロポキシジフェニルスルホン、４−ヒドロキシ−４’−ブトキシジフェニルスルホン、４−ヒドロキシ−４’−イソブトキシジフェニルスルホン、４−ヒドロキシ−４−ブトキシジフェニルスルホン、４−ヒドロキシ−４’−ｔｅｒｔ−ブトキシジフェニルスルホン、４−ヒドロキシ−４’−ベンジロキシジフェニルスルホン、４−ヒドロキシ−４’−フェノキシジフェニルスルホン、４−ヒドロキシ−４’−（ｍ−メチルベンジロキシ）ジフェニルスルホン、４−ヒドロキシ−４’−（ｐ−メチルベンジロキシ）ジフェニルスルホン、４−ヒドロキシ−４’−（Ｏ−メチルベンジロキシ）ジフェニルスルホン、４−ヒドロキシ−４’−（ｐ−クロロベンジロキシ）ジフェニルスルホンなど。
【００３２】
本発明においては、感熱記録層中の該顕色剤の重量は、ロイコ染料の総重量に対して０．５〜５．０の範囲が好ましく、特に２.０〜４．０の範囲が好ましい。該顕色剤の重量がこの範囲内であると、この顕色剤ではハーフトーンの画像保存性が特に向上する。またこのとき、発色効率が上がるため、薄膜で最高濃度を出すことができる。階調メディアにおける薄膜化することの利点は塗工時の膜厚制御や乾燥工程における残留水分、残留溶剤の低減にあり、さらには塗布量低減からコスト低減にもつながる。
【００３３】
本発明で用いられるロイコ染料は電子供与性を示す化合物であり、単独または２種以上混合して適用されるが、それ自体無色あるいは淡色の染料前駆体であり、特に限定されず従来公知のもの、例えば、トリフェニルメタンフタリド系、トリアリルメタン系、フルオラン系、フェノチジアン系、チオフルオラン系、キサンテン系、インドフタリル系、スピロピラン系、アザフタリド系、クロメノピラゾール系、メチン系、ローダミンアニリノラクタム系、ローダミンラクタム系、キナゾリン系、ジアザキサンテン系、ビスラクトン系等のロイコ化合物が好ましく用いられる。特に好ましくはフルオラン系およびフタリド系のロイコ染料であり、このような化合物の例としては、例えば以下に示すようなものが挙げられるが、勿論これらに限られるものではない。
【００３４】
２−アニリノ−３−メチル−６−ジエチルアミノフルオラン、２−アニリノ−３−メチル−６−（ジ−ｎ−ブチルアミノ）フルオラン、２−アニリノ−３−メチル−６−（Ｎ−ｎ−プロピル−Ｎ−メチルアミノ）フルオラン、２−アニリノ−３−メチル−６−（Ｎ−イソプロピル−Ｎ−メチルアミノ）フルオラン、２−アニリノ−３−メチル−６−（Ｎ−イソブチル−Ｎ−メチルアミノ）フルオラン、２−アニリノ−３−メチル−６−（Ｎ−ｎ−アミル−Ｎ−メチルアミノ）フルオラン、２−アニリノ−３−メチル−６−（Ｎ−ｓｅｃ−ブチル−Ｎ−エチルアミノ）フルオラン、２−アニリノ−３−メチル−６−（Ｎ−ｎ−アミル−Ｎ−エチルアミノ）フルオラン、２−アニリノ−３−メチル−６−（Ｎ−ｉｓｏ−アミル−Ｎ−エチルアミノ）フルオラン、２−アニリノ−３−メチル−６−（Ｎ−ｎ−プロピル−Ｎ−イソプロピルアミノ）フルオラン、２−アニリノ−３−メチル−６−（Ｎ−シクロヘキシル−Ｎ−メチルアミノ）フルオラン、２−アニリノ−３−メチル−６−（Ｎ−エチル−Ｎ−ｐ−トルイジノ）フルオラン、２−アニリノ−３−メチル−６−（Ｎ−メチル−Ｎ−ｐ−トルイジノ）フルオラン、３−ジエチルアミノ−７，８−ベンゾフルオラン、１，３−ジメチル−６−ジエチルアミノフルオラン、１，３−ジメチル−６−ジ−ｎ−ブチルアミノフルオラン、３−ジエチルアミノ−７−メチルフルオラン、３−ジエチルアミノ−７−クロロフルオラン、３−ジエチルアミノ−６−メチル−７−クロロフルオラン、１０−ジエチルアミノ−２−エチルベンゾ［１，４］チアジノ［３，２−ｂ］フルオラン、３，３−ビス（１−ｎ−ブチル−２−メチルインドール−３−イル）フタリド、３，３−ビス（４−ジエチルアミノ−２−エトキシフェニル）−４−アザフタリド、３−［２，２−ビス（１−エチル−２−メチル−３−インドリル）ビニル］−３−（４−ジエチルアミノフェニル）フタリド、３−［１，１−ビス（４−ジエチルアミノフェニル）エチレン−２−イル］−６−ジメチルアミノフタリド等。
【００３５】
特に、医療用の感熱記録媒体の場合、ロイコ染料を３種類以上併用することが、特に単一色調を得るために好ましい。
そのため、感熱記録材料に対して必要な第二の条件として、一般式（３）で表されるロイコ染料に加えて、ロイコ染料として赤発色染料及び／又は橙発色染料さらに近赤外発色染料を、それぞれ１種以上混合して用いる必要がある。
【００３６】
【化１】
2008073858.tif 000002
（（式中、Ｒ２は水素原子、ハロゲン原子、炭素数１〜４のアルキル基又はアルコキシ基を、Ｒ３は炭素数１〜４のアルキル基を表す。） 
【００３７】
前記一般式（３）の具体例としては２−アニリノ−３−メチル−６−（Ｎ−エチル−ｐ−トリルアミノ）フルオラン、２−アニリノ−３−メチル−６−（Ｎ−メチル−ｐ−トリルアミノ）フルオランが挙げられる。
【００３８】
すなわち、トータルとしてロイコ染料を最低でも３種以上混合し、必要であれば４〜６種類混合することが必要である。なお、赤発色染料、橙発色染料または近赤外発色染料とは、加熱して発色する色調が、それぞれの吸収波長領域を示すものを言う。赤発色又は橙発色、近赤外発色染料を加える理由は、可視域において前記一般式（３）で表されるロイコ染料を用いて得られる発色体には、２つの吸収帯がみられるが、４５０〜６００ｎｍ付近と６５０〜７００ｎｍ付近にみられる谷部分を埋めて、可視域の吸収を銀塩のようにフラットにするためである。
【００３９】
画像の黒色化の目安として、吸収スペクトルの４３０〜６５０ｎｍ部分における吸光度の最小値／最大値比率でおおよそ表すことが可能であり、この比率が０．６５以上であると、少なくともシャウカステン上での実用的な黒色を満足することができる。また、０．７５以上であれば、昼光色や昼白色等の蛍光灯の種類による影響も減らすことが可能であり好ましい。これら染料の混合比率としては、高濃度、色調調整、保存性の観点から吸収の大きい黒発色ロイコ染料を多くすることが好ましく、前記一般式（３）で表されるロイコ染料の含有量が全ロイコ染料含有量の４０〜８０重量％の範囲で赤発色又は橙発色染料及び近赤外発色染料がそれぞれ１０〜３０重量％となることが好ましい。
【００４０】
該一般式（３）で表されるロイコ染料が上記範囲より多いと画像部の黒色化が難しくなり、少ないと最高濃度が確保することが難しい。
本発明における該一般式（３）で表される黒発色ロイコ染料と混合して使用される赤又は橙染料の例としては、以下に示すものが挙げられる。ローダミン−Ｂオルトクロロアニリノラクタム、３，６−ビス（ジエチルアミノ）フルオラン−γ−（４’−ニトロ）アニリノラクタム、１，３−ジメチル−６−ジエチルアミノフルオラン、１，３−ジメチル−６−ジブチルアミノフルオラン、２−クロロ−３−メチル−６−ジエチルアミノフルオラン、２−クロロ−６−ジエチルアミノフルオラン、３−クロロ−６−Ｎ−シクロヘキシルアミノフルオラン、６−ジエチルアミノベンゾ［α］フルオラン、６−（Ｎ−エチル−Ｎ−イソペンチルアミノ）ベンゾ［α］フルオラン、３，３−ビス（１−ｎ−ブチル−２−メチルインドール−３−イル）フタリド、３，３−ビス（１−ｎ−オクチル−２−メチルインドール−３−イル）フタリド、スピロ｛クロメノ［２，３Ｃ］ピラゾール−４（Ｈ）−１’−フタラン｝−７−（Ｎ−エチル−Ｎ−イソアミルアミノ）−３−メチル−１−フェニル−３’−オン等。
【００４１】
本発明の感熱記録材料を製造するために、ロイコ染料及び顕色剤を支持体上に結合支持させる場合、慣用の種々の結合剤を適宜用いることができ、その具体例としては、例えば、以下のものが挙げられる。 
ポリビニルアルコール、澱粉及びその誘導体、ヒドロキシメチルセルロース、ヒドロキシエチルセルロース、カルボキシメチルセルロース、メチルセルロース、エチルセルロース、等のセルロース誘導体、ポリアクリル酸ソーダ、ポリビニルピロリドン、アクリルアミド／アクリル酸エステル共重合体、アクリルアミド／アクリル酸エステル／メタクリル酸三元共重合体、スチレン／無水マレイン酸共重合体アルカリ塩、イソブチレン／無水マレイン酸共重合体アルカリ塩、ポリアクリルアミド、アルギン酸ソーダ、ゼラチン、カゼイン等の水溶性高分子の他、ポリ酢酸ビニル、ポリウレタン、ポリアクリル酸、ポリアクリル酸エステル、塩化ビニル／酢酸ビニル共重合体、ポリブチルメタクリレート、エチレン／酢酸ビニル共重合体のエマルジョンやスチレン／ブタジエン共重合体、スチレン／ブタジエン／アクリル系共重合体等のラテックス等。
またこれらと界面活性剤、架橋剤や補助剤の併用もできる。上記の結着剤と反応する架橋剤と併用することで支持体との接着性が優れ、また耐水性、耐溶剤性が向上する。
架橋剤は慣用の様々なものが使用できる。  
【００４２】
また、本発明の感熱記録層においては、前記ロイコ染料及び顕色剤と共に、必要に応じ、更に、この種の感熱記録材料に慣用される補助添加成分、例えば、フィラー、熱可融性物質、界面活性剤等を併用することができる。この場合、フィラーとしては、例えば、炭酸カルシウム、シリカ、酸化亜鉛、酸化チタン、水酸化アルミニウム、水酸化亜鉛、硫酸バリウム、クレー、タルク、表面処理されたカルシウムやシリカ等の無機系微粉末の他、尿素−ホルマリン樹脂、スチレン／メタクリル酸共重合体、ポリスチレン樹脂等の有機系の微粉末を挙げることができ、また熱可融性物質としては、例えば、高級脂肪酸又はそのエステル、アミド若しくは金属塩の他、各種ワックス類、芳香族カルボン酸とアミンとの縮合物、安息香酸フエニルエステル、高級直鎖グリコール、３，４-エポキシ-ヘキサヒドロフタル酸ジアルキル、高級ケトン、ｐ−ベンジルビフェニル、その他の熱可融性有機化合物等の５０〜２００℃の程度の融点を持つものが挙げられる。
【００４３】
感熱記録層の塗工方法は、特に制限はなく、従来公知の方法で塗工することができる。好ましい厚みは１〜３０μｍ、より好ましくは３〜２０μｍである。厚みが薄すぎると、画像濃度が十分でなく、厚すぎると記録材料の熱感度が低下する、地肌濃度がかぶる、またコスト的にも不利である。
【００４４】
本発明で使用する支持体としては、従来のロイコ型感熱記録媒体に用いられるものが適用可能であるが、例えば、プラスチックフィルム、紙、プラスチック樹脂ラミネート紙、合成紙、等が使用できる。透過型の感熱記録媒体に場合には、透明支持体を用いることが必要である。透明支持体の具体例としては、三酢酸セルロース等のセルロース誘導体、ポリプロピレン、ポリエチレン等のポリオレフィン、ポリスチレンあるいはこれらを貼り合わせたフィルム等が挙げられ、好ましくはポリプロピレン樹脂を主体とした合成紙であるが、これらに限られるものではない。これらの中で反射画像での用途での画質のコントラストを考慮すると、不透明性、白色度が高いものが好ましい。また表面の光沢性、印画の再現性、高精彩性等を考慮すると支持体表面が平滑であり光沢性が高いものが好ましい。
【００４５】
これら支持体の感熱記録層側の光沢度JIS−Ｐ−8142に基く表面光沢度が５０｛GS（75゜）｝％以上であるとすると感熱記録媒体の表面光沢性に優れるばかりでなく、サーマルヘッドとの密着性に優れるため、記録時の精細性や画像の抜け、高感度化への効果も示す。
また一般的にスーパーカレンダー等を用いて感熱記録媒体を平滑化することにより、光沢性や高感度化の品質を向上する手段が用いられているが、前述のようなJIS−Ｐ−8142に基く表面光沢度が５０｛GS（75゜）｝％以上の支持体を用いることで、これらの工程を省き、簡略化できるという効果ももたらすことができる。
【００４６】
また、これらの支持体には感熱記録層塗布液の塗布層の接着性向上のために、少なくとも片面をコロナ放電処理、酸化反応処理（クロム酸等）、エッチング処理等による表面改質をすることができる。
また医療分野での用途に関しては、取り扱い性等から５０μｍ〜２５０μｍ程度のポリプロピレン主体の合成紙が使いやすい。
【００４７】
更に本発明においては記録層，保護層と反対側の面にバック層を設けてもよい。
バック層には帯電防止機能、カール防止機能、重ねによる密着防止等の機能を設けることができる。
【００４８】
本発明での帯電防止剤に関しては、現在様々な帯電防止剤が様々な用途で使用されている。帯電防止機能としては、表面抵抗値１０１０Ωｃｍ以下が必要である。
この程度の導電性を持たせられる帯電防止剤として、大きく分けると界面活性剤を用いるものと、導電性金属酸化物を用いるもの、導電性ポリマーを用いるものに分けられる。まず、前者の界面活性剤を用いるものは現在の帯電防止剤の大半を占めている。これら界面活性剤はアニオン系、カチオン系、ノニオン系、両性の４種類に分けられるが、帯電防止剤としてはカチオン系、あるいは両性の界面活性剤が制電性、耐久性の点で優れている。これらの界面活性剤タイプのものは比較的安価であり、種類も豊富でまた性能的にも良いものがあるが、界面活性剤自体の水分の吸着によって導電性を実現しているものが多いため、湿度の影響を受けやすく、低湿下での制電性は低下する傾向にある。
【００４９】
また、導電性ポリマーに関しては近年開発が進んできた材料であり有機高分子中に電子供与体をドーピングした材料等がこの例として挙げられ、これらに用いられる有機高分子としてはポリアセチレン等に代表される脂肪族系、ポリパラフェニレンなどの芳香族、ポリピロール等の複素環、ポリアニリンなどの芳香族アミン類等共役系高分子、また、主鎖が共役系でなくとも、側鎖に環状π共役基などが挙げられ、これらの高分子材料に電子供与体をドーピングさせる。これらの材料も導電性金属酸化物などと同様に水分による、導電性機能ではないため、低湿下でも導電性機能を示す。また、高分子、電子供与体によっても違うが、導電機能が非常に高くすることが可能で、薄い膜でも帯電防止には十分な機能を持たすことができる。
【００５０】
一方、導電性金属酸化物を用いたものは、前者の界面活性剤タイプと比べると種類が少なく、また高価である。しかし金属酸化物自体が導電性を持っているため導電率が高く、低付着量でも優れた導電性を示すため高い透明性を保つことができる。また、湿度の影響を受けず低湿下においても制電性は優れている。導電性金属酸化物としては例えばＳｎＯ２、Ｉｎ２Ｏ３、ＺｎＯ、ＴｉＯ２、ＭｇＯ、Ａｌ２Ｏ３、ＢａＯ、ＭｏＯ３等が単独、あるいはＰ、Ｓｂ、Ｓｎ、Ｚｎ等と混合した複合酸化物などが挙げられるが、これらに限ったものではない。これらの金属酸化物は着色している物が多く、また透明性を損なうため、本発明における要求を満たす限り、できる限り少ないことが好ましい。
【００５１】
そのために導電性金属酸化物と界面活性剤あるいは導電性ポリマー等との２種或いは３種以上の帯電防止剤を併用しても良い。
また微粉末はなるべく細かいほうがよく、細かいほど優れた透明性及び帯電防止効果を示す。本発明では帯電防止剤の平均粒径を０．２μｍ以下とすることで優れた透明性を実現している。
帯電防止剤は密着防止層の１重量部中の０．０５〜０．９重量部程度がよく、好ましくは０．１〜０．５重量部がよい。０．０５部より少ない場合は、十分な帯電防止機能を待たない。また０．９重量部より多い場合、支持体と接着させる機能が十分でない場合がある。
【００５２】
また更に本発明で密着防止効果を持たせるために、上記帯電防止層にマット剤を添加することが有効である。フィラーの例としてはホスフェートファイバー、チタン酸カリウム、針状水酸化マグネシウム、ウィスカー、タルク、マイカ、ガラスビーズフレーク、炭酸カルシウム、板状炭カル、水酸化アルミニウム、シリカ、クレー、カオリン、焼成クレー、ハイドロタルイサイト等の球状の無機フィラーやポリスチレン樹脂、ポリエチレン樹脂、ポリプロピレン樹脂、尿素−ホルマリン樹脂、シリコーン樹脂、ポリメタクリル酸メチルアクリレート樹脂、メラミン−ホルムアルデヒド樹脂、ポリエステル、ポリカーボネートなどの縮合ポリマー等の球状の有機フィラーが挙げられるが、本発明はこれに限定されるものではない。
【００５３】
これらのフィラーに関しては、密着性を防止するために特に平均粒径６〜２５μｍのものがよく、更には球状のフィラーが効率的に表面に凸部を構成できるために好ましい。これらの球状の粒子としてはホスフェートファイバー、チタン酸カリウム、針状水酸化マグネシウム、ウィスカー、タルク、マイカ、ガラスビーズフレーク、炭酸カルシウム、板状炭カル、水酸化アルミニウム、シリカ、クレー、カオリン、タルク、焼成クレー、ハイドロタルイサイト等の球状の無機フィラーやポリスチレン樹脂、ポリエチレン樹脂、ポリプロピレン樹脂、尿素−ホルマリン樹脂、シリコーン樹脂、ポリメタクリル酸メチルアクリレート樹脂、メラミン−ホルムアルデヒド樹脂、ポリエステル、ポリカーボネートなどの縮合ポリマー等の球状の有機フィラーが挙げられるが、本発明はこれに限定されるものではない。
【００５４】
更に、本発明でのバック層に使用される樹脂としては公知の種々の樹脂を使用でき、例えば、ポリエチレン、ポリ酢酸ビニル、ポリアクリルアミド、マレイン酸共重合体、ポリアクリル酸及びそのエステル、ポリメタクリル酸及びそのエステル類、塩化ビニル／酢酸ビニル共重合体、スチレン共重合体、ポリエステル、ポリウレタン、ポリビニルブチラール、エチルセルロース、ポリビニルアセタール、ポリカーボネート、エポキシ樹脂、ポリアミド、ポリビニルアルコール、デンプン、ゼラチン等を使用できる。これら樹脂は単独もしくは二種以上混合して使用することができる。使用する支持体或いは帯電防止剤との親和性等を考慮して選択できる。
これらのバック層のバインダーとしてはＴｇが８０℃以上のものが好ましく、感熱記録側にカールしやすい場合に非常に有効である。
【００５５】
本発明の感熱記録媒体の製造直後は、通常長尺状物であるが、商品としての形態は、ロール状に巻き固められたものと、所定の大きさに裁断し所定の枚数を袋に入れたものとがある。双方とも商品の性質上通常遮光性の包装材料に包んで保管および流通することがより好ましい。使用時に開封し袋から取り出した感熱記録媒体を画像形成装置に搭載する。
【００５６】
本発明の感熱記録媒体を用いて画像を形成する方法は、文字および／又は形状情報に基づいて画像様に加熱手段によって該感熱記録媒体を加熱して行われる。該加熱手段として用いられるものは、使用目的によって熱ペン、サーマルヘッド、レーザー加熱等、特に限定されないが、本発明の感熱記録媒体が、特に医療画像等の高精細かつ高階調な画像を印画するのに適しており、また装置のコスト、出力スピード、コンパクト化の観点からもサーマルヘッドを用いることが最も好ましい。
【００５７】
また医療用用途を考慮すると、画像に階調性を持たせることが必要であり、階調性を持たせる手段としてはパルス制御方式でも電圧制御方式でもよい。
【実施例】
【００５８】
以下、実施例を挙げて本発明をさらに詳しく説明するが、これら実施例によって、本発明はなんら制限されるものではない。なお、以下における部及び％はいずれも重量基準である
［比較例１］
下記組成物をボールミルで体積平均粒径０．８μｍ以下になるまで粉砕、分散し、顕色剤分散液を作成した。
（１）感熱記録層塗布液の調整
〔Ａ液〕染料分散液の調整
・２−アリニノ−３−メチル−６−ジブチルアミノフルオラン              ２０部
・ポリビニルアルコールの１０％水溶液                                  ２０部
・水                                                                  ６０部
〔Ｂ液〕顕色剤分散液
・４−ヒドロキシ  ４‘−イソプロポキシジフェニルスルホン              １２部
・シリカ                                                                ４部
・ステアリン酸アミド                                                    ４部
・ポリビニルアルコールの１０％水溶液                                  ２０部
・水                                                                  ６０部
〔Ｃ液〕記録層液
・Ａ液                                                            １２．５部
・Ｂ液                                                            ６２．５部
・ポリビニルアルコールの１０％水溶液                                  ２５部
上記の配合からなる各配合物を、それぞれ、平均粒径が１．５μｍ以下となるように磁性ボールミルで粉砕して、〔Ａ液〕および〔Ｂ液〕を調製した。次に〔Ａ液〕を１２．５部、〔Ｂ液〕を６２．５部、変性ポリビニルアルコール（クラレＫポリマー  ＫＬ−３１８  固形分１０％）を２５部、を混合攪拌し、感熱記録層液〔Ｃ液〕を調整した。
記録層塗布液［Ｃ液］を、厚さ１７０μｍの合成紙上（Nanya製  PX170  表面光沢度６０％）にワイヤーバーを用いて塗工し、７０℃の温度に保持したドライヤーを３分間通して乾燥して厚さ８．５ｇ／ｍ２の感熱記録層Ａ（表面光沢度２５％）を形成した。
〔液〕最上層液（Ｈ液）
・コア／シェル樹脂（三井化学製  バリアスターB1000  ２０％液）         ３０部
・Ｄ液ステアリン酸アミド分散液（体積平均粒子系０．７μｍ）              ６部
・Ｆ液炭酸カルシウム分散液体積平均粒子系０．２μｍ）                  ３０部
・水                                                                  ６３部
・ポリアミドエピクロルヒドリン化合物（星光ＰＭＣ社製  紙力剤ＷＳ-５２５  固形分25%）       8部
【００５９】
［比較例２］
下記組成物をボールミルで体積平均粒径０．８μｍ以下になるまで粉砕、分散し、顕色剤分散液を作成した。
（１）感熱記録層塗布液の調整
〔Ａ液〕染料分散液の調整
・２−アリニノ−３−メチル−６−ジブチルアミノフルオラン              ２０部
・ポリビニルアルコールの１０％水溶液                                  ２０部
・水                                                                  ６０部
〔Ｂ液〕顕色剤分散液
・４−ヒドロキシ  ４‘−イソプロポキシジフェニルスルホン              １２部
・シリカ                                                                ４部
・ステアリン酸アミド                                                    ４部
・ポリビニルアルコールの１０％水溶液                                  ２０部
・水                                                                  ６０部
〔Ｃ液〕記録層液
・Ａ液                                                            １２．５部
・Ｂ液                                                            ６２．５部
・ポリビニルアルコールの１０％水溶液                                  ２５部
上記の配合からなる各配合物を、それぞれ、平均粒径が１．５μｍ以下となるように磁性ボールミルで粉砕して、〔Ａ液〕および〔Ｂ液〕を調製した。次に〔Ａ液〕を１２．５部、〔Ｂ液〕を６２．５部、変性ポリビニルアルコール（クラレＫポリマー  ＫＬ−３１８  固形分１０％）を２５部、を混合攪拌し、感熱記録層液〔Ｃ液〕を調整した。
記録層塗布液［Ｃ液］を、厚さ１７０μｍの合成紙上（Nanya製  PX170  表面光沢度６０％）にワイヤーバーを用いて塗工し、７０℃の温度に保持したドライヤーを３分間通して乾燥して厚さ８．５ｇ／ｍ２の感熱記録層Ａ（表面光沢度２５％）を形成した。
【００６０】
（２）最上層塗布液の調整
〔Ｄ液〕滑剤分散液の調整  
・ステアリン酸アミド                                                  ２０部
・ポリビニルアルコールの１０％水溶液                                  ２０部
・水                                                                  ６０部
〔Ｅ液〕フィラー分散液
・炭酸カルシウム（Brt15）                                             ２０部
・ポリビニルアルコールの１０％水溶液                                  ２０部
・水                                                                  ６０部
〔Ｆ液〕最上層液
・コア／シェル樹脂（三井化学製  バリアスターB1000  ２０％液）         ４０部
・Ｄ液ステアリン酸アミド分散液（体積平均粒子系１．２μｍ）              ２部
・Ｅ液炭酸カルシウム分散液体積平均粒子系０．２μｍ）                  １２部
・水                                                                  ５６部
・アジリジン化合物（ケミタイトＰＺ−３３日本触媒製）                    ２部
上記の配合からなる各配合物を、それぞれ、に磁性ボールミルで粉砕して、体積平均粒子系１．２μｍの〔Ｄ液〕、及び体積平均粒子系０．２μｍの〔Ｅ液〕を調製し、調合、攪拌して、最上層F液を調合した。更に記録層Ａの上にワイヤーバーを用いて塗工し、７０℃の温度に保持したドライヤーを３分間通して乾燥して３ｇ／ｍ２の最上層を形成し、比較例２サンプルを作成した。
粒径は、堀場製作所社製レーザー回折式粒径測定装置ＬＡ−９２０により測定した。
【００６１】
［実施例１］
最上層の滑剤分散液のＤ液を体積平均粒子径０．７μｍとしたH液を使い、最上層液Ｉ液とした以外は、全て比較例１と同様に、記録層、最上層を形成し、実施例１サンプルを作成した。
〔Ｉ液〕最上層液
・コア／シェル樹脂（三井化学製  バリアスターB1000  ２０％液）         ３０部
・Ｈ液ステアリン酸アミド分散液（体積平均粒子系０．７μｍ）              ６部
・Ｆ液炭酸カルシウム分散液体積平均粒子系０．２μｍ）                  ３０部
・水                                                                  ６３部
・ポリアミドエピクロルヒドリン化合物（星光ＰＭＣ社製  紙力剤ＷＳ-５２５  固形分25%）     8部
【００６２】
［比較例３］
〔Ｇ液〕最上層液
・コア／シェル樹脂（三井化学製  バリアスターB1000  ２０％液）          ３０部
・Ｄ液ステアリン酸アミド分散液（体積平均粒子系１．２μｍ）               ６部
・Ｆ液炭酸カルシウム分散液体積平均粒子系０．２μｍ）                   ３０部
・水                                                                   ６３部
・アジリジン化合物（ケミタイトPZ-33日本触媒製）                          ２部
最上層をＧ液とする以外は、全て比較例１と同様に、記録層、最上層を形成し、比較例３サンプルを作成した。
【００６３】
［実施例２］
最上層の滑剤分散液のＤ液を体積平均粒子径０．７μｍとしたＨ液を使い、最上層液II液とした以外は、全て比較例１と同様に、記録層、最上層を形成し、実施例２サンプルを作成した。
〔II液〕最上層液
・コア／シェル樹脂（三井化学製  バリアスターB1000  ２０％液）         ３０部
・Ｈ液ステアリン酸アミド分散液（体積平均粒子系０．７μｍ）              ６部
・Ｆ液炭酸カルシウム分散液体積平均粒子系０．２μｍ）                  ３０部
・水                                                                  ６３部
・アジリジン化合物（ケミタイトPZ-33日本触媒製）                         ２部
【００６４】
［比較例４］
〔Ｊ液〕最上層液
・コア／シェル樹脂（三井化学製  バリアスターB1000  ２０％液）         ３０部
・ステアリン酸亜鉛エマルション液
（体積平均粒子系０．９μｍ  中京油脂製F-930  固形分４０％）           ３部
・Ｆ液炭酸カルシウム分散液体積平均粒子系０．２μｍ）                  ３０部
・水                                                                  ６６部
・アジリジン化合物（ケミタイトPZ-33日本触媒製）                         ２部
最上層をＪ液とした以外は、全て比較例１と同様に、記録層、最上層を形成し、比較例４サンプルを作成した。
【００６５】
［実施例３］
〔Ｋ液〕最上層液
・コア／シェル樹脂（三井化学製  バリアスターB1000  ２０％液）          ３０部
・ステアリン酸亜鉛エマルション液
（体積平均粒子系０．２μｍ  中京油脂製K-994  固形分２０％）            ７部
・Ｆ液炭酸カルシウム分散液体積平均粒子系０．２μｍ）                   ３０部
・水                                                                   ６６部
・アジリジン化合物（ケミタイトPZ-33日本触媒製）                          ２部
最上層を体積平均粒子径０．２μｍのステアリン酸亜鉛エマルション（中京油脂製K-994  ２０％液、分散剤アニオン系アルキルベンゼンスルホン酸の金属塩）液とした以外は、全て比較例１と同様に、記録層、最上層を形成し、実施例３サンプルを作成した。
【００６６】
［実施例４］
〔Ｌ液〕滑剤分散液の調整  
・ステアリン酸亜鉛                                                    １０部
・ポリビニルアルコールの１０％水溶液                                  １０部
・アセチレンジオール系界面活性剤（ノニオン系）                          ２部
・水                                                                  ７８部
〔Ｍ液〕最上層液
・コア／シェル樹脂（三井化学製  バリアスターB1000  ２０％液）         ３０部
・Ｌ液ステアリン酸亜鉛分散液
（体積平均粒子系０．６μｍ  固形分２０％）                          １２部
・Ｆ液炭酸カルシウム分散液体積平均粒子系０．２μｍ）                  ３０部
・水                                                                  ５９部
・アジリジン化合物（ケミタイトPZ-33日本触媒製）                         ２部
上記の配合からなる各配合物を、それぞれ、に磁性ボールミルで粉砕して、体積平均粒子系０．７μｍの〔Ｌ液〕を調製し、調合、攪拌して、最上層Ｍ液とした以外は、全て比較例１と同様に、記録層、最上層を形成し、実施例４サンプルを作成した。
【００６７】
［実施例５］
〔Ｎ液〕滑剤分散液の調整  
・ステアリン酸亜鉛                         ・                  １０部
・ポリビニルアルコールの１０％水溶液                                  １０部
・フェニルエーテル型界面活性剤（第一工業製薬製ノイゲンＥＡ−８７）      ２部
・水                                                                  ７８部
〔Ｏ液〕最上層液
・コア／シェル樹脂（三井化学製  バリアスターB1000  ２０％液）         ３０部
・Ｎ液ステアリン酸亜鉛分散液
（体積平均粒子系０．５μｍ  固形分２０％）                          １２部
・Ｆ液炭酸カルシウム分散液体積平均粒子系０．２μｍ）                  ３０部
・水                                                                  ５９部
・アジリジン化合物（ケミタイトPZ-33日本触媒製）                         ２部
上記の配合からなる各配合物を、それぞれ、に磁性ボールミルで粉砕して、体積平均粒子系０．５μｍの〔Ｎ液〕を調製し、調合、攪拌して、最上層Ｏ液とした以外は、全て比較例１と同様に、記録層、最上層を形成し、実施例５サンプルを作成した。
【００６８】
［実施例６］
〔Ｐ液〕最上層液
・コア／シェル樹脂（三井化学製  バリアスターB1000  ２０％液）        ２０部
・Ｆ液炭酸カルシウム分散液体積平均粒子系０．２μｍ）                 ２０部
・ステアリン酸亜鉛エマルション分散液                                   １部
（中京油脂製  F-930  固形分４０％）
・カルナバワックスエマルション分散液                                   ２部
（中京油脂製  セゾール524  固形分４０％） 
・ポリエチレンワックスエマルション                                     ４部
（中京油脂製 L-787  固形分３０％）                  
・水                                                                 ５９部
・アジリジン化合物（ケミタイトPZ-33日本触媒製）                        １部
ステアリン酸亜鉛エマルション分散液（F-930）１部とカルナバワックスエマルション分散液（セゾール524）２部とポリエチレンワックスエマルション（L-787）４部を混合し、堀場製作所社製レーザー回折式粒径測定装置ＬＡ−９２０により測定した体積平均粒径は０．３μｍであった。
最上層Ｐ液とした以外は、全て比較例１と同様に、記録層、最上層を形成し、実施例６サンプルを作成した。
【００６９】
［実施例７］
〔Ｑ液〕最上層液
・コア／シェル樹脂（三井化学製  バリアスターB2000  ２０％液）       ２０部
・Ｆ液炭酸カルシウム分散液体積平均粒子系０．２μｍ）                ２０部
・ステアリン酸亜鉛エマルション分散液                                  １部
・（中京油脂製  F-930    固形分４０％） 
・カルナバワックスエマルション分散液                                  ２部
（中京油脂製  セゾール524  固形分４０％）
・ポリエチレンワックスエマルション                                    ４部
（中京油脂製L-787  固形分３０％）
・水                                                                ５９部
・アジリジン化合物（ケミタイトPZ-33日本触媒製）                       １部
最上層液をＱ液とした以外は、全て比較例１と同様に、記録層、最上層を形成し、実施例７サンプルを作成した。
【００７０】
［実施例８］
〔Ｒ液〕最上層液
・スチレン−ブタジエンラテックスエマルション
（エイ＆ディー製PA−9159  ４７．５％）                              ２部
・コア／シェル樹脂（三井化学製  バリアスターＢ2000  ２０％液）      ２０部
・Ｆ液炭酸カルシウム分散液体積平均粒子系０．２μｍ）                ２０部
・ステアリン酸亜鉛エマルション分散液                                  １部
（中京油脂製  F-930  固形分４０％）
・カルナバワックスエマルション分散液                                  ２部
（中京油脂製  セゾール524  固形分４０％）
・ポリエチレンワックスエマルション                                    ４部
（中京油脂製 L-787  固形分３０％）                  
・水                                                                ５９部
・アジリジン化合物（ケミタイトPZ-33日本触媒製）                       １部
最上層Ｒ液とした以外は、全て比較例１と同様に、記録層、最上層を形成し、実施例８サンプルを作成した。
【００７１】
［実施例９］
〔Ｓ液〕記録層液
・Ａ液                                                                １０部
・Ｂ液                                                                ５０部
・ポリビニルアルコールの１０％水溶液                                  ４０部
記録層塗布液［Ｓ液］を、厚さ１７０μｍの合成紙上（Nanya製  PX170）にワイヤーバーを用いて塗工し、７０℃の温度に保持したドライヤーを３分間通して乾燥して厚さ１０ｇ／ｍ２の感熱記録層Ｂ（表面光沢度３５％）を形成した。以外は全て実施例７と同様に最上層を形成し、実施例９を作成した。
【００７２】
［実施例１０］
〔Ｔ液〕中間層液１
・水                                                                  １２部
・ポリビニルアルコールの１０％水溶液                                １００部
・ポリアミドエピクロルヒドリン（紙力剤ＷＳ-５２５  ２５％）             ８部
中間層Ｔ液を、感熱記録層Aの上にワイヤーバーを用いて塗工し、７０℃の温度に保持したドライヤーを３分間通して乾燥して厚さ３ｇ／ｍ２とした製膜し、更にその上に最上層Ｒ液を形成し、実施例１０サンプルを作成した。
【００７３】
［実施例１１］
〔Ｕ液〕中間層液2
・水                                                                  ７０部
・コア／シェル樹脂（三井化学製  バリアスターB2000  ２０%液）        １２０部
・アジリジン化合物（ケミタイトPZ-33日本触媒製）                         ５部
中間層Ｕ液を、感熱記録層Ａの上にワイヤーバーを用いて塗工し、７０℃の温度に保持したドライヤーを３分間通して乾燥して厚さ３ｇ／ｍ２を製膜し、更にその上に最上層Ｒ液を形成し、実施例１１サンプルを作成した。
【００７４】
［比較例５］
支持体をＦＰＧ２００（ユポ製PPフィルム２００μｍ  表面光沢度１１％）を使用した以外は、実施例１１と同様にして比較例５サンプルを作成した。
【００７５】
［実施例１２］
〔Ｖ液〕バック層
・水                                                              ４５部
・ポリビニルアルコールの１０％水溶液                              ４０部
・シリカ（水沢化学製  P527）                                        １部
・帯電防止剤（ケミタットKM-7005）                                 １０部
・ポリアミドエピクロルヒドリン  （紙力剤WS-525  ２５％）            ４部
実施例１０サンプルの反対側にＶ液を塗工、乾燥し、４ｇ／ｍ２バック層として、実施例１２サンプルを作成した。
【００７６】
（評価方法）
また、以上のようにして作製した実施例及び比較例の感熱記録材料に対し、
１．表面光沢度
２．ヘッドカス
３．スティッキング  
４．ひび割れ
５．耐水性
６．耐溶剤性
７．液のポットライフ
８．フィルムの搬送性
について評価した。
【００７７】
１．光沢度
日本電色工業製  光沢度計  Model  1001DP  ７５°で測定。
値が高いほど光沢性が高い。
２.ヘッドカス  
解像度３００ｄｐｉの階調ヘッドを搭載したエネルギー可変、horizon（コドニクス社製）にて、幅方向で半分が印画率１００％、残りの半分を印画率０％のパターンを作成し、Ａ４サイズで連続５０枚印画した、印画率４０〜８０％程度のハーフトーンを試験前後に印画して、画像への影響を目視で判定。
○：前後のハーフトーン画像に全く変化なし。
△：連続印画後、印画率１００％部の濃度が濃くみえる。
×：連続印画後、印画率１００％部の画像が薄くなり、キズがついている。
３.スティッキング
解像度３００ｄｐｉの階調ヘッドを搭載したエネルギー可変、horizon（コドニクス社製）にて、流れ方向に階調を印画するパターンで印画して、画像への影響を目視で判定。
○：スティック発生なし。
△：スティックラインが見えるが、印画長さは問題ない。
×：スティックラインがはっきりと見え、画像長さも短い。
４．ひび割れ
サンプルを幅５０ｍｍ、長さ１００ｍｍにカットし、１０℃３０％Ｒｈの環境に３ｈ以上保管した後、Φ２０ｍｍのロールに、感熱層を外側に巻きつけ、戻した後、表面のひび割れを目視で評価。
○：ひび割れ発生しない。
△：数箇所ひび割れが発生する。
×：巻きつけた全面にひび割れが発生する。
５.耐水性
サンプルの表面にスポイトで水を１滴たらし、１ｍｉｎ後にガーゼで強く拭取った後に、拭取り跡を目視で評価。
〇：全く跡がつかない。
△：やや跡が見える。
×：完全に膜がはがれている。
６.耐アルコール性
サンプルの表面にスポイトで７０％IPA液水を１滴たらし、１ｍｉｎ後にガーゼで強く拭取った後に、拭取り跡を目視で評価。
〇：全く跡がつかない。
△：やや発色跡が見える。
×：完全に発色する。
××：完全に膜がはがれている
７．塗工液のポットライフ
最上層の液を架橋剤添加後の初期と５ｈ後の液性を比較した。
〇：変わらない。
△：やや増粘がみられる。
×：液が殆ど動かない。
８.フィルム搬送性
サンプルをＡ４サイズにカットし２枚重ねて、horizon（コドニクス社製）にて、テストパターンを1枚印画後の重送を評価。
○：問題なく搬送。 
△：印画の途中まで下の一枚が動いている。
×：完全に２枚重送し、印画される。または途中で搬送エラーとなる。
評価結果を表１に示す。
【００７８】
【表１】
2008073858.tif 000003